(57)【要約】【課題】、防水性に加えて、高い通気性を有する電子機器用の通気防水膜を提供する。【解決手段】電子機器の筐体において防水性と通気性とを要する通気部に取り付け可能な電子機器用の通気防水膜１０Ａであって、通気防止膜１０Ａは、撥水性ナノ繊維からなるナノ繊維層１１を有する。通気防水膜１０Ａは、撥水性ナノ繊維層１１のみからなるものであってもよく、また、撥水性ナノ繊維層１１に補強材層を積層した構造を有するものであってもよい。【選択図】図１
2014030775.tif 000002
【特許請求の範囲】
【請求項１】
電子機器の筐体において防水性と通気性とを要する通気部に取り付け可能な電子機器用の通気防水膜であって、
前記通気防止膜は、撥水性ナノ繊維からなるナノ繊維層を有することを特徴とする電子機器用の通気防水膜。
【請求項２】
請求項１に記載の電子機器用の通気防水膜において、
前記通気防水膜は、撥水性ナノ繊維からなる撥水性ナノ繊維層のみにより構成されていることを特徴とする電子機器用の通気防水膜。
【請求項３】
請求項２に記載の電子機器用の通気防水膜において、
前記通気防水膜は、前記撥水性ナノ繊維層は、厚みが５μｍ〜５０μｍの範囲内にあることを特徴とする電子機器用の通気防水膜。
【請求項４】
請求項１に記載の電子機器用の通気防水膜において、
前記通気防水膜は、撥水性ナノ繊維からなる撥水性ナノ繊維層と、前記ナノ繊維層に積層された補強材層とを有することを特徴とする電子機器用の通気防水膜。
【請求項５】
請求項４に記載の電子機器用の通気防水膜において、
前記撥水性ナノ繊維からなる撥水性ナノ繊維層と前記補強材層との合計の厚みが５０μｍ〜１５０μｍの範囲内にあり、前記合計の厚みのうち、前記撥水性ナノ繊維層は、厚みが１μｍ〜３０μｍの範囲内にあることを特徴とする電子機器用の通気防水膜。
【請求項６】
請求項１〜５のいずれかに記載の電子機器用の通気防水膜において、
前記撥水性ナノ繊維は、平均径が５０ｎｍ〜５００ｎｍの範囲内にあることを特徴とする電子機器用の通気防水膜。
【請求項７】
請求項１〜６のいずれかに記載の電子機器用の通気防水膜において、
前記撥水性ナノ繊維層の空孔率は、６５％〜８５％であり、空孔サイズの平均値が０．１μｍ〜３μｍであり、通気度がフラジール形法において０．２ｃｍ３〜１．０ｃｍ３／ｃｍ２／ｓｅｃであることを特徴とする電子機器用の通気防水膜。
【請求項８】
請求項１〜７のいずれかに記載の電子機器用の通気防水膜において、
前記撥水性ナノ繊維は、撥水性ポリウレタン（ＰＵ）又は撥水性ポリフッ化ビニリデン（ＰＶＤＦ）からなることを特徴とする電子機器用の通気防水膜。
【請求項９】
請求項１〜８のいずれかに記載の電子機器用の通気防水膜において、
前記通気部は、スピーカーからの音を出力するための音出力用の通気部又はマイクロホンに音を入力するための音入力用の通気部の少なくとも一方であることを特徴とする電子機器用の通気防水膜。
【請求項１０】
防水性と通気性とを要する通気部が筐体に設けられている電子機器であって、
前記通気部には、通気防水膜が取り付けられており、
前記通気防水膜は、請求項１〜９のいずれかに記載の通気防水膜であることを特徴とする電子機器。
【請求項１１】
請求項１０に記載の電子機器において、
前記電子機器は、携帯電話機であることを特徴とする電子機器用の通気防水膜。
【発明の詳細な説明】
【技術分野】
【０００１】
本発明は、電子機器用の通気防水膜及び当該通気防水膜を用いた電子機器に関する。
【背景技術】
【０００２】
携帯電話機、固定電話機、コードレス電話機、録音再生機器、デジタルカメラ、電動シェーバー、電動歯ブラシなどの種々の電子機器においては、これら電子機器の筐体において防水性と通気性とを要する通気部が存在する。
【０００３】
これらの通気部のうち、防水性と通気性とを要する通気部も多く存在する。特に、屋外においても使用される頻度が高い電子機器や、屋外でなくても水分の多い場所で使用される可能性の高い電子機器においては、防水性と通気性の両方を兼ね備えることが重要となる。また、この種の電子機器において、電子機器の筐体内の温度が上昇して筐体の内圧が上昇することを抑制して、筐体の内圧を適切な内圧に保持する機能（内圧調整機能）をも有している。
【０００４】
このため、この種の電子機器の通気部には、通気防水膜が取り付けられている。なお、本明細書において、通気防水膜というのは、防水性と通気性とを有するものである。また、「防水」とは、本明細書においては、水の通過を防止するだけではなく水以外の液体の通過を防止することを意味しているものとする。このような通気防水膜は従来から知られている（例えば、特許文献１参照。）。
【０００５】
図９は、特許文献１に開示されている通気防水膜９００を説明するために示す図である。特許文献１に開示されている通気防水膜（従来の通気防水膜という。）９００は、円形状の空間部９１０ａを有するキャリアテープ９１０に剥離可能に貼着されており、必要に応じて通気防水膜をキャリアテープから剥離させて、電子機器などの通気部に取り付けるものである。
【０００６】
従来の通気防水膜９００は、樹脂多孔質膜からなるものであり、当該通気防水膜９００は、厚みが、１μｍ〜５μｍであり、通気度はガーレー形法において０．１〜５００ｓｅｃ／１００ｃｍ３であり、また、耐水圧は１．０ＫＰａ以上であるということが特許文献１に記載されている。
【０００７】
このような通気防水膜９００は、種々の電子機器に使用可能である。例えば、通気防水膜９００を、携帯電話機に使用する場合には、当該通気防水膜９００を携帯電話機の音声入力用の通気部と音声出力用の通気部とにそれぞれ取り付けることによって、防水性及び通気性の両方を確保することができるとしている。
【先行技術文献】
【特許文献】
【０００８】
【特許文献１】特開平２０１１−３６７９７号公報
【発明の概要】
【発明が解決しようとする課題】
【０００９】
この種の通気防水膜を上記したように携帯電話機などに取り付ける場合には、通気防水膜が防水性に加えて、音声の入出力を適切に行うことができるようにするために、高い通気性を有することが重要である。
【００１０】
しかしながら、従来の通気防水膜は、樹脂多孔質膜からなるものであることから、防水性及び通気性という点で課題が残る。このような課題は、従来の通気防水膜を携帯電話機に用いた場合に限らず、従来の通気防水膜を、携帯電話機以外の他の電子機器（筐体において防水性と通気性とを要する通気部が存在する電子機器）に用いた場合にも共通する課題である。
【００１１】
そこで、本発明は、上記した課題を解決するためになされたもので、防水性に加えて、高い通気性を有する電子機器用の通気防水膜を提供することを目的とするとともに、本発明の通気防水膜が取り付けられていることにより、防水性に加えて高い通気性を有する電子機器を提供することを目的とする。
【課題を解決するための手段】
【００１２】
［１］本発明の電子機器用の通気防水膜は、電子機器の筐体において防水性と通気性とを要する通気部に取り付け可能な電子機器用の通気防水膜であって、前記通気防止膜は、撥水性ナノ繊維からなるナノ繊維層を有することを特徴とする。
【００１３】
本発明の電子機器用の通気防水膜によれば、通気防水膜として撥水性ナノ繊維層を有することにより、防水性に加えて、高い通気性を有する通気防水膜とすることができる。
【００１４】
［２］本発明の電子機器用の通気防水膜においては、前記通気防水膜は、撥水性ナノ繊維からなる撥水性ナノ繊維層のみにより構成されていることが好ましい。
【００１５】
このような構成とすることにより、通気防水膜を単純な構成とすることができ、通気防水膜の製造を容易なものとすることができる。それによって、通気防水膜のコストを低く抑えることができる。
【００１６】
［３］本発明の電子機器用の通気防水膜においては、前記通気防水膜は、前記撥水性ナノ繊維層は、厚みが５μｍ〜５０μｍの範囲内にあることが好ましい。
【００１７】
撥水性ナノ繊維層の厚みをこのような範囲にすることにより、通気防水膜の強度と通気性とを適切に確保することができ、かつ、通気防水膜の取り扱い（ハンドリング）を容易なものとすることができる。
【００１８】
［４］本発明の電子機器用の通気防水膜においては、前記通気防水膜は、撥水性ナノ繊維からなる撥水性ナノ繊維層と、前記ナノ繊維層に積層された補強材層とを有することが好ましい。
【００１９】
このように、通気防水膜を撥水性ナノ繊維層に補強材層を積層した構造とすることにより、当該通気防水膜の強度を大きくすることができ、通気防水膜の耐久性を向上させることができるとともに、通気防水膜の取り扱いを、より容易なものとすることができる。
【００２０】
［５］本発明の電子機器用の通気防水膜においては、前記撥水性ナノ繊維からなる撥水性ナノ繊維層と前記補強材層との合計の厚みが５０μｍ〜１５０μｍの範囲内にあり、前記合計の厚みのうち、前記撥水性ナノ繊維層は、厚みが１μｍ〜３０μｍの範囲内にあることが好ましい。
【００２１】
通気防水膜をこのような厚みとすることにより、通気防水膜の強度と通気性とを適切に確保することができ、かつ、通気防水膜の耐久性を向上させることができるとともに、通気防水膜の取り扱いを、より容易なものとすることができる。
【００２２】
［６］本発明の電子機器用の通気防水膜においては、前記撥水性ナノ繊維は、平均径が５０ｎｍ〜５００ｎｍの範囲内にあることが好ましい。
【００２３】
このような繊維径を有する撥水性ナノ繊維によって撥水性ナノ繊維層を形成することにより、耐水性及び通気性に優れた通気防水膜とすることができる。
【００２４】
［７］本発明の電子機器用の通気防水膜においては、前記撥水性ナノ繊維層の空孔率は、６５％〜８５％であり、空孔サイズの平均値が０．１μｍ〜３μｍであり、通気度がフラジール形法において０．２ｃｍ３〜１．０ｃｍ３／ｃｍ２／ｓｅｃであることが好ましい。
【００２５】
撥水性ナノ繊維層がこのような空孔率、空孔サイズの平均値、通気度を有することにより、高い耐水性を有するとともに、高い通気性を有する通気防水膜となる。
【００２６】
［８］本発明の電子機器用の通気防水膜においては、前記撥水性ナノ繊維は、撥水性ポリウレタン（ＰＵ）又は撥水性ポリフッ化ビニリデン（ＰＶＤＦ）からなることが好ましい。
【００２７】
撥水性ナノ繊維が撥水性ポリウレタン（ＰＵ）又は撥水性ポリフッ化ビニリデン（ＰＶＤＦ）からなることにより、耐水性及び通気性に優れた通気防水膜とすることができる。
【００２８】
［９］本発明の電子機器用の通気防水膜においては、前記通気部は、スピーカーからの音を出力するための音出力用の通気部又はマイクロホンに音を入力するための音入力用の通気部の少なくとも一方であることが好ましい。
【００２９】
このように、スピーカーからの音を出力するための音出力用の通気部又はマイクロホンに音を入力するための音入力用の通気部の少なくとも一方に本発明の電子機器用の通気防水膜を使用することにより、防水性を確保した上で、音の入出力を適切に行うことができる。
【００３０】
［１０］本発明の電子機器は、防水性と通気性とを要する通気部が筐体に設けられている電子機器であって、前記通気部には、通気防水膜が取り付けられており、前記通気防水膜は、［１］〜［９］のいずれかに記載の電子機器用の通気防水膜であることを特徴とする。
【００３１】
本発明の電子機器によれば、防水性と通気性とを要する通気部に［１］〜［９］のいずれかの電子機器通気防水膜を使用することによって、当該通気部は、防水性に加えて、高い通気性を有する電子機器となり、電子機器としての性能を向上させることができる。
【００３２】
［１１］本発明の電子機器においては、前記電子機器は、携帯電話機であることが好ましい。
【００３３】
このように、携帯電話機において防水性と通気性とを要する通気部（例えば、音声出力用の通気部又は音声入力用の通気部）に［１］〜［９］のいずれかの電子機器通気防水膜を使用することによって、当該通気部においては、防水性に加えて、高い通気性を有することとなり、携帯電話機としての性能を向上させることができる。
【図面の簡単な説明】
【００３４】
【図１】実施形態１に係る通気防水膜１０Ａを説明するために示す図である。
【図２】実施形態１に係る通気防水膜１０Ａを製造するための工程の一例を説明するフローチャートである。
【図３】実施形態１に係る電子機器１００を説明するために示す外観斜視図である。
【図４】図３に示す電子機器１００における音声出力用の通気部１２０を含む所定範囲（破線枠Ａ１で囲まれる範囲）を拡大して示す図である。
【図５】図３に示す電子機器１００における音声入力用の通気部１３０を含む所定範囲（破線枠Ａ１で囲まれる範囲）破線枠Ａ２で囲まれる部分を拡大して示す図である。
【図６】携帯電話機の変形例を説明するために示す図である。
【図７】実施形態２に係る通気防水膜１０Ｂを説明するために示す図である。
【図８】実施形態２に係る通気防水膜１０Ｂを製造するための工程の一例を説明するフローチャートである。
【図９】特許文献１に開示されている通気防水膜９００を説明するために示す図である。
【発明を実施するための形態】
【００３５】
以下、本発明の実施形態について説明する。
【００３６】
［実施形態１］
図１は、実施形態１に係る通気防水膜１０Ａを説明するために示す図である。なお、図１（ａ）は通気防水膜１０Ａの平面図であり、図１（ｂ）は、図１（ａ）におけるｘ−ｘ線矢視断面図である。
【００３７】
実施形態１に係る通気防水膜１０Ａは、図１に示すように、撥水性ナノ繊維からなる撥水性ナノ繊維層１１のみからなっている。なお、通気防水膜１０Ａの形状及びサイズは、当該通気防水膜を使用する箇所に応じて種々の形状とすることが可能であるが、ここでは、円盤状であるとし、その直径は１０ｍｍ程度であるとして説明する。
【００３８】
通気防水膜１０Ａは、厚み（撥水性ナノ繊維層１１の厚み）ｔ１が、強度と通気性を考慮すると、５μｍ〜５０μｍの範囲内にあることが好ましい。なお、図１においては、通気防水膜１０Ａの厚みｔ１が当該通気防水膜１０Ａの直径の大きさに対して誇張して描かれている。
【００３９】
通気防水膜１０Ａの厚みｔ１をこのような範囲とすることにより、通気防水膜１０Ａの強度と通気性とを適切に確保することができ、かつ、通気防水膜１０Ａの取り扱いを容易なものとすることができる。なお、「通気防水膜１０Ａの取り扱いを容易なものとする」ということの具体例としては、大量に製造された通気防水膜１０Ａの管理が容易となるということ、当該通気防水膜１０Ａを電子機器の筐体に取り付ける（接着する）際の作業性が向上することなどが挙げられる。
【００４０】
撥水性ナノ繊維層１１を構成する撥水性ナノ繊維の原料となるポリマーとしては、撥水性ポリウレタン（ＰＵ）又は撥水性ポリフッ化ビニリデン（ＰＶＤＦ）を好ましく用いることができる。また、撥水性ナノ繊維層１１における撥水性ナノ繊維の平均径は、５０ｎｍ〜５００ｎｍの範囲内にある。また、撥水性ナノ繊維層１１の空孔率は、６５％〜８５％の範囲内にあり、空孔サイズの平均値は、０．１μｍ〜３．０μｍの範囲内にある。
【００４１】
なお、空孔サイズの平均値を求める際の空孔サイズは、例えば、各空孔の面積と同等の面積を有する円を仮定して、各円の直径の平均値を平均空孔サイズとして求めることができる。
【００４２】
このような構造の通気防水膜１０Ａは、通気度がフラジール形法において０．２ｃｍ３〜１．０ｃｍ３／ｃｍ２／ｓｅｃの範囲内にあり、また、当該通気防水膜１０Ａの耐水圧が、少なくとも、約１００００ｍｍＨ２Ｏであることが実験により確かめられた。
【００４３】
このように、実施形態１に係る通気防水膜１０Ａは、撥水性ナノ繊維からなる撥水性ナノ繊維層（図２参照。）を有した構造となっているため、防水性に加えて、より高い通気性を得ることができる。
【００４４】
すなわち、通気防水膜１０Ａは、上記したように、通気度がフラジール形法において０．２ｃｍ３〜１．０ｃｍ３／ｃｍ２／ｓｅｃの範囲内にある。また、通気防水膜１０Ａの耐水圧は、少なくとも、約１００００ｍｍＨ２Ｏである。ちなみに、特許文献１に開示されている従来の通気防水膜９００は、前述したように、通気度はガーレー形法において０．１〜５００ｓｅｃ／１００ｃｍ３の範囲であり、また、耐水圧は１．０ＫＰａ以上であるとしている。
【００４５】
実施形態１に係る通気防水膜１０Ａの通気度と、従来の通気防水膜９００の通気度とは、測定法が異なるが、両者を比較すると、実施形態１に係る通気防水膜１０Ａの通気度は、従来の通気防水膜９００の通気度に比べて、より優れていることは明らかである。
【００４６】
また、耐水圧についても、実施形態１に係る通気防水膜１０Ａの耐水圧と、従来の通気防水膜９００の耐水圧とは、単位が異なるが、両者を比較すると、実施形態１に係る通気防水膜１０Ａの耐水圧は、従来の通気防水膜９００の耐水圧に比べて、より優れていることは明らかである。
【００４７】
これらの結果から、実施形態１に係る通気防水膜１０Ａは、従来の通気防水膜９００に比べて、通気性だけでなく、耐水性においても優れた通気防水膜であることがわかる。
【００４８】
次に、実施形態１に係る通気防水膜１０Ａを製造するための工程について説明する。
図２は、実施形態１に係る通気防水膜１０Ａを製造するための工程の一例を説明するフローチャートである。まず、長尺シート状の紙などの基材（図示せず。）を搬送機構（図示せず。）の繰り出しローラーにセットし、当該基材を所定の搬送速度で搬送させる（基材搬送工程Ｓ１）。そして、繰り出しローラーから繰り出されて搬送されて行く基材の表面に撥水性ポリマーを電界紡糸することによって撥水性ナノ繊維からなる撥水性ナノ繊維層を形成する（撥水性ナノ繊維層形成工程Ｓ２）。
【００４９】
撥水性ナノ繊維層形成工程Ｓ２は、具体的には、まず、撥水性ナノ繊維を構成するポリマー溶液を、電界紡糸装置（図示せず。）におけるポリマー溶液供給部を通じてノズルユニットへ供給し、当該ノズルユニットの各ノズルからポリマー溶液を吐出させて、基材の表面（一方面）に撥水性ナノ繊維層を形成する。ここで、撥水性ナノ繊維の原料となるポリマーとしては、この場合、撥水性ポリウレタン（ＰＵ）又は撥水性ポリフッ化ビニリデン（ＰＶＤＦ）を用いる。
【００５０】
これによって、基材に撥水性ナノ繊維層１１が積層された長尺シート状の積層体が製造される。このようにして製造された長尺シート状の積層体を所定の径を有する円盤状に打ち抜き加工する（打ち抜き工程Ｓ３）。
【００５１】
このような工程を順次行うことにより、図１に示すような通気防水膜１０Ａを大量に製造することができる。なお、この段階では、撥水性ナノ繊維層１１に紙などの基材が貼付された状態であるため、当該通気防水膜１０Ａを電子機器の通気部に取りける際は、基材を剥がした状態とする。なお、基材の通気度が撥水性ナノ繊維層１１の通気度よりも大きく、かつ、基材の厚みと撥水性ナノ繊維層１１の厚みとを合計した厚みが、あまり厚くなければ（例えば、１５０μｍ以下）であれば、基材が貼付された状態のものを通気防水膜１０Ａとして使用することも可能である。
【００５２】
図３は、実施形態１に係る電子機器１００を説明するために示す外観斜視図である。なお、ここでは、電子機器１００としては、携帯電話機を例示する。
電子機器としての携帯電話機（以下、携帯電話機１００Ａという。）は、図３に示すように、携帯電話機１００Ａの筐体１１０には、音声出力用の通気部１２０と、音声入力用の通気部１３０と、情報の表示が可能な液晶画面１４０と、各種の設定を行う設定部１５０とが設けられている。
【００５３】
図３に示す携帯電話機１００Ａにおいては、筐体１１０は折り畳み式となっており、折り畳みを解除した状態において表側となる表面側筐体１１１と裏側となる裏面側筐体１１２とからなる。なお、表面側筐体１１１と裏面側筐体１１２とは、密閉状態で接合されているものとする。
【００５４】
図４は、図３に示す電子機器１００Ａにおける音声出力用の通気部１２０を含む所定範囲（破線枠Ａ１で囲まれる範囲）を拡大して示す図である。なお、図４（ａ）は破線枠Ａ１で囲まれる部分におけるａ−ａ線矢視断面図であり、図４（ｂ）は破線枠Ａ１で囲まれる部分における表面側筐体１１１の内壁を平面視した図である。
【００５５】
音声出力用の通気部１２０は、図４に示すように、中心部に通気孔１２１を有する円板状の台座部１２２（第１台座部１２２という。）が表面側筐体１１１の内壁部に当該表面側筐体１１１と一体形成されている。そして、第１台座部１２２には、通気防水膜１０Ａが通気部１２０（具体的には通気孔１２１）を閉じるように取り付けられている。なお、通気防水膜１０Ａは第１台座部１２２に接着材などよりに密着状態で接着されている。
【００５６】
これにより、筐体１１０の外部空間の空気と筐体１１０の内部空間の空気は、矢印Ｒで示すように、通気防水膜１０Ａを介して相互に流通が可能となるとともに、通気防水膜１０Ａの存在により、筐体１１０の内部に水などの液体が侵入することを防止することができる。また、塵埃などが筐体１１０内に侵入することも防止できる。
【００５７】
一方、裏面側筐体１１２における所定位置（通気孔１２１に対向する位置）には、スピーカー１６０が設けられている。このため、スピーカー１６０が発する音は、通気防水膜１０Ａを通過して、筐体１１０の外部に適切な音量で出力することができる。
【００５８】
図５は、図３に示す電子機器１００における音声入力用の通気部１３０を含む所定範囲（破線枠Ａ２で囲まれる範囲）を拡大して示す図である。なお、図５（ａ）は破線枠Ａ２で囲まれる部分におけるｂ−ｂ線矢視断面図であり、図５（ｂ）は破線枠Ａ２で囲まれる部分における表面側筐体１１１の内壁を平面視した図である。
【００５９】
音声入力用の通気部１３０は、図５に示すように、中心部に通気孔１３１を有する円板状の台座部１３２（第２台座部１３２という。）が表面筐体１１１の内壁部に当該表面側筐体１１１と一体形成されている。そして、第２台座部１３２には、通気防水膜１０Ａが通気部１３０（具体的には通気孔１３１）を閉じるように取り付けられている。なお、通気防水膜１０Ａは第２台座部１３２に接着材などよりに密着状態で接着されている。
【００６０】
これにより、筐体１１０の外部空間の空気と筐体１１０の内部空間の空気は、矢印Ｒで示すように、通気防水膜１０Ａを介して相互に流通が可能となるとともに、通気防水膜１０Ａの存在により、筐体１１０の内部に水などの液体が侵入することを防止することができる。また、塵埃などが筐体１１０内に侵入することも防止できる。
【００６１】
一方、表面側筐体１１２における所定位置（通気孔１３１に対向する位置）には、マイクロホン１７０が設けられている。このため、通話する際の音声は、通気防水膜１０Ａを通過してマイクロホン１７０に適切な音量で到達することができる。
【００６２】
図６は、携帯電話機の変形例を説明するために示す図である。図６に示す携帯電話機（携帯電話機１００Ｂという。）は、いわゆる「スマートフォン」と呼ばれる携帯電話機である。携帯電話機１００Ｂは、外観的には、図３に示した携帯電話機１００Ａのように折り畳み式ではないが、図３に示した携帯電話機１００Ａと同様に、筐体１１０は、表面側筐体１１１と下側筐体１１２とからなる。また、携帯電話機１００Ｂは、携帯電話機１００Ａと同様に、筐体１１０には、音声出用の通気部１２０と、音声入力用の通気部１３０と、液晶画面１４０とが設けられている。なお、携帯電話機１００Ｂにおいては、液晶画面１４０は、情報の表示だけではなく情報の入力や各種の設定も可能となっている。
【００６３】
このような携帯電話機１００Ｂにおいても、音声出力用の通気部１２０（具体的には通気孔１２１）及び音声入力用の通気部１３０（具体的には通気孔１３１）をそれぞれ閉じるように通気防水膜１０Ａを取り付けることができる。なお、音声出力用の通気部１２０及び音声入力用の通気部１３０に通気防水膜１０Ａを取り付けた場合の構造は、図４及び図５と同様とすることができるので、図示は省略する。
【００６４】
以上説明したように、実施形態１に係る通気防水膜１０Ａは、撥水性ナノ繊維層を有した構造となっているため、防水性に加えて高い通気性を有している。このため、このような通気防水膜１０Ａを、例えば、携帯電話機１００Ａ，１００Ｂにおける音声出力用の通気部１２０及び音声入力用の通気部１３０に使用することにより、防水性に加えて高い通気性を得ることができる。それによって、適切な音量で通話を行うことができるとともに、携帯電話機１００Ａ，１００Ｂにおける筐体１１０の内圧を適切な内圧に保持することができる。
【００６５】
［実施形態２］
実施形態２に係る通気防水膜１０Ｂについて説明する。なお、実施形態２に係る通気防水膜１０Ｂが実施形態１に係る通気防水膜１０Ａと異なるのは、通気防水膜の構造だけであるので、ここでは、実施形態２に係る通気防水膜１０Ｂのみについて説明し、実施形態２に係る電子機器の構成は図示及び説明を省略する。
【００６６】
図７は、実施形態２に係る通気防水膜１０Ｂを説明するために示す図である。図７（ａ）は実施形態２に係る通気防水膜１０Ｂの平面図であり、図７（ｂ）は実施形態２に係る通気防水膜１０Ｂの断面図である。なお、図６においても図２と同様に、通気防水膜１０Ｂの厚み（この場合、厚みｔ４とする。）が当該通気防水膜１０Ｂの直径の大きさに対して誇張して描かれている。
【００６７】
実施形態２に係る通気防水膜１０Ｂは、図７に示すように、撥水性ナノ繊維層１１に補強材層１２が接合材層１３を介して積層された構造となっている。撥水性ナノ繊維層１１は、実施形態１に係る通気防水膜１０Ａにおいて説明したように、撥水性ナノ繊維の原料となるポリマーとして、撥水性ポリウレタン（ＰＵ）又は撥水性ポリフッ化ビニリデン（ＰＶＤＦ）を好ましく用いることができる。
【００６８】
また、通気防水膜１０Ｂにおける撥水性ナノ繊維層１１は、当該撥水性ナノ繊維層１１を構成するナノ繊維の平均径、撥水性ナノ繊維層１１の空孔率、空孔サイズの平均値は、実施形態１に係る通気防水膜１０Ａにおける撥水性ナノ繊維層１１と同様である。また、実施形態２に係る通気防水膜１０Ｂの通気度及び耐水圧も実施形態１に係る通気防水膜１０Ａにおける通気度及び耐水圧と同様とすることができる。
【００６９】
なお、補強材層１２は、通気防水膜１０Ｂとしての強度を得るためのものであるため、撥水性ナノ繊維層１１の通気性に影響を与えなければ、補強材層１２を形成するための材質は特に限定されるものではなく、例えば、ポリエチレンテフタレート（ＰＥＴ）、ポリプロピレン（ＰＰ）などのポリマーからなるナノ繊維を例示することができる。
【００７０】
また、接合材層１３は、撥水性ナノ繊維層１１と補強材層１２とを接合するためのものであるため、撥水性ナノ繊維層１１の通気性に影響を与えなければ、接合材層１３形成するための材質は特に限定されるものではなく、例えば、撥水性ナノ繊維層１１を構成する撥水性ナノ繊維及び補強材層１２を構成する部材よりも低温で溶融可能な熱可塑性ポリマーなどを用いることができる。
【００７１】
実施形態２に係る通気防水膜１０Ｂにおいては、撥水性ナノ繊維層１１、補強材層１２及び接合材層１３の合計の厚みｔ４が５０μｍ〜１５０μｍの範囲内となるように、撥水性ナノ繊維層１１の厚み（ｔ１’とする。）、補強材層１２の厚みｔ２及び接合材層１３の厚みｔ３を設定することが好ましい。なお、実施形態２に係る通気防水膜１０Ｂは、補強材層１２を有した構造であるため、通気防水膜１０Ｂとしての強度は高いものとなる。このため、撥水性ナノ繊維層１１の厚みｔ１’は、撥水性ナノ繊維層１１のみからなる通気防水膜（実施形態１に係る通気防水膜１０Ａ）の厚みｔ１に比べて、より薄くすることも可能である。具体的には、撥水性ナノ繊維層の厚みｔ１’は、１μｍ〜３０μｍの範囲内とすることも可能である。
【００７２】
このように、実施形態２に係る通気防水膜１０Ｂは、撥水性ナノ繊維層１１に補強材層１２を積層した構造となっているため、通気防水膜１０Ｂの強度と通気性とを適切に確保することができ、かつ、通気防水膜１０Ｂの耐久性を向上させることができるとともに、通気防水膜１０Ｂの取り扱いを、より容易なものとすることができる。
【００７３】
次に、実施形態２に係る通気防水膜１０Ｂを製造するための工程について説明する。
図８は、実施形態２に係る通気防水膜１０Ｂを製造するための工程の一例を説明するフローチャートである。まず、長尺シート状の補強材を搬送機構（図示せず。）における補強材繰り出しローラー（図示せず。）にセットするとともに、長尺シート状の熱可塑性の接合材を当該搬送機構における接合材繰り出しローラー（図示せず。）にセットし、これら補強材及び接合材を所定の搬送速度で搬送させる（補強材及び接合材搬送工程Ｓ１１）。
【００７４】
そして、補強材繰り出しローラーから繰り出されて搬送されて行く補強材と接合材繰り出しローラーから繰り出されて搬送されて行く接合材とが積層されることにより、補強材による補強材層１２と、接合材による接合材層１３との積層体（第１積層体という。）が形成される。続いて、この第１積層体における接合材層１３側に撥水性ポリマーを電界紡糸することによって撥水性ナノ繊維からなる撥水性ナノ繊維層１１を形成する（撥水性ナノ繊維層形成工程Ｓ１２）。
【００７５】
撥水性ナノ繊維層形成工程Ｓ１２は、具体的には、まず、撥水性ナノ繊維を構成するポリマー溶液を、撥水性ナノ繊維層形成用の電界紡糸装置（図示せず。）におけるポリマー溶液供給部を通じてノズルユニットへ供給し、当該ノズルユニットの各ノズルからポリマー溶液を吐出させて、第１積層体における接合材層１３の表面に撥水性ナノ繊維層１１を形成する。これによって、補強材層１２と接合材層１３と撥水性ナノ繊維層１１とが積層された長尺シート状の積層体（第２積層体という。）が形成される。なお、撥水性ナノ繊維の原料となるポリマーとしては、実施形態１に係る通気防水膜１０Ａの場合と同様に、撥水性ポリウレタン（ＰＵ）又は撥水性ポリフッ化ビニリデン（ＰＶＤＦ）を好ましく用いることができる。
【００７６】
続いて、当該第２積層体を接合装置（図示せず。）により熱を加えて状態で加圧することによって、補強材層１２と撥水性ナノ繊維層１１とを接合材層１３とによって接合させる（接合工程Ｓ１３）。
【００７７】
これによって、補強材層１２と撥水性ナノ繊維層１１とが接合材層１３によって接合された長尺シートの積層体（第３積層体という。）が形成され、このようにして製造された第３積層体を所定の径を有する円盤状に打ち抜き加工する（打ち抜き工程Ｓ１４）を行う。
【００７８】
このような工程を順次行うことにより、図７に示すような通気防水膜１０Ｂを大量に製造することができる。このようにして製造された通気防水膜１０Ｂは、撥水性ナノ繊維層１１に補強材層１２を積層した構造（図７参照。）となっているため、通気防水膜１０Ｂは強度の高い通気防水膜となる。
【００７９】
このような構造の通気防水膜１０Ｂを、電子機器として例えば携帯電話機１００Ａ（図３参照。）及び携帯電話機１００Ｂ（図６参照。）における音声出力用の通気部１２０及び音声入力用の通気部１３０に取り付けることにより、実施形態１の場合と同様の効果を得ることができる。また、実施形態２に係る通気防水膜１０Ｂは、撥水性ナノ繊維層１１に補強材層１２を積層した構造となっているため、通気防水膜１０Ｂそのものの強度を高くすることができ、それによって、当該通気防水膜１０Ｂの耐久性をより優れたものとすることができる。
【００８０】
なお、本発明は上述の実施形態に限られるものではなく、本発明の要旨を逸脱しない範囲で種々変形実施可能となるものである。たとえば、下記に示すような変形実施も可能である。
【００８１】
（１）上記各実施形態においては、携帯電話機における筐体の通気部として、音声出力用の通気部及び音声入力用の通気部を例示したが、これに限られるものではなく、携帯電話機の筐体において、防水性と通気性とを要する通気部に広く適用することができる。また、上記実施形態においては、音声出力用の通気部及び音声入力用の通気部の両方に、本発明の通気防水膜を取り付けるようにしたが、音声出力用の通気部及び音声入力用の通気部のいずれか一方としてもよい。
【００８２】
（２）上記各実施形態においては、通気防水膜の形状は円盤状としたが、円盤状に限られるものではなく、本発明の通気防水膜を使用する電子機器の種類や当該通気防水膜を取り付ける場所などに応じて種々の形状とすることができる。例えば、四角形、三角形、楕円形などの種々の形状の通気防水膜を使用することができる。また、通気防水膜の寸法も本発明の通気防水膜を使用する電子機器の種類や当該通気防水膜の取り付け箇所などに応じて種々の寸法のものを用いることができる。
【００８３】
（３）上記各実施形態においては、通気防水膜を電子機器（上記各実施形態においては携帯電話機）に取り付ける際、通気防水膜を電子機器の筐体に直接、接着するようにした場合を例示したが、これに限られるものではない。例えば、高い通気性を有する薄板状のシートに通気防水膜を貼り付けたものを、電子機器の筐体に取り付けるようにしてもよい。
また、通気防水膜を電子機器の筐体に取り付ける際の取り付け方法は、接着剤による接着に限られるものではなく、溶着法など種々の方法を採用することができる。
【００８４】
（４）上記各実施形態においては、電子機器として、携帯電話機を例示したが、携帯電話機に限られるものではなく、防水性と通気性とを要する通気部を有する電子機器に広く適用することができる。防水性と通気性とを要する開口部を有する電子機器としては、例えば、固定電話機、コードレス電話機、録音再生機器、デジタルカメラ、情報端末機、マイクロホン、オーディオ機器、電動シェーバー、電動歯ブラシ、二次電池など種々の電子機器を例示することができる。
【符号の説明】
【００８５】
１０Ａ，１０Ｂ・・・通気防水膜、１１・・・撥水性ナノ繊維層、１２・・・補強材層、１００Ａ，１００Ｂ・・・電子機器（携帯電話機）、１１０・・・筐体、１１１・・・表面側筐体、１１２・・・裏面側筐体、１２０・・・音声出力用の通気部、１３０・・・音声入力用の通気部、１２１，１３１・・・通気孔、１６０・・・スピーカー、１７０・・・マイクロホン、Ｒ・・・通気経路
【図１】
2014030775.tif 000003
【図２】
2014030775.tif 000004
【図３】
2014030775.tif 000005
【図４】
2014030775.tif 000006
【図５】
2014030775.tif 000007
【図６】
2014030775.tif 000008
【図７】
2014030775.tif 000009
【図８】
2014030775.tif 000010
【図９】
2014030775.tif 000011